(57)【要約】本発明は、草(草本植物)繊維に関する。草を解繊するための様々な方法が開発されてきたが、化学的な解繊方法は環境汚染を増加させ、機械的に粉砕する方法は、繊維の長さが短くて使用範囲が限定されていた。そこで、家庭用のミキサーを大型に変形した解繊機に草を入れて長い繊維を解繊することができるようにし、解繊された繊維に粘土と水を混合し、成形、乾燥させて建築用内装材として利用できる成形用混合物と、成形用混合物を用いて保温、断熱、遮音、防火ボードと、煉瓦と、ブロックと、しっくい工事（セメントモルタルの代用）の混合物を製造し、繊維を沸騰水に浸して張力を向上させ、繊維にセメントを混合して保温、断熱、遮音、防火セメントボード、セメント角材を製造し、繊維と接着剤を混合して繊維ボードを製造し、繊維に粘剤を混合して紙を製造し、繊維を糸に紡績し、繊維に圧力を加えて繊維保温材を製造するなど、実生活に有用な様々な製品を製造することができる。【選択図】なし【特許請求の範囲】
【請求項１】
一般家庭用のミキサー（Mixer）の回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機の製造方法。
【請求項２】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機。
【請求項３】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、草を適当な大きさ（使用長さ）に切り、その切った草を水に浸漬して膨張させ、草１０％以下、水９０％以上の比率で混合して投入して０．５〜３分間動作させると、所望の長さの繊維を得ることができる第１の解繊維方法。
【請求項４】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、草を適当な大きさ（使用長さ）に切り、その切った草を水に浸漬して膨張させ、草１０％以下、水９０％以上の比率で混合して投入して０．５〜３分間動作させることによって所望の長さに解繊した後に乾燥させた草（草本植物）繊維。
【請求項５】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、草を適当な大きさ（使用長さ）に切り、その切った草を水に浸漬して約４０℃の温度で３〜７日間発酵させた後、草１０％以下、水９０％以上の比率で混合して投入して０．５〜３分間動作させると所望の長さの繊維を得ることができる第２の解繊方法。
【請求項６】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、草を適当な大きさ（使用長さ）に切り、その切った草を水に浸漬して約４０℃の温度で３〜７日間発酵させた後、草１０％以下、水９０％以上の比率で混合して投入して、０．５〜３分間動作させて所望の長さに解繊した後に乾燥させた草（草本植物）繊維。
【請求項７】
成長が終わった草を切って乾燥させて、それを切らずに水に浸漬して膨張させた後、複数本の草を集めて下部（切られた部分）を１束の直径が１〜３ｃｍ程度になるように束ね、地面にゴム板を敷き、その上に束ねた草を横にして両手の底で前後に繰り返して擦るか、草の束ねた部分を手で握って地面や円い柱に当てて繰り返して強く叩くことにより１０〜３０ｃｍ長さの繊維に解繊する第３の解繊方法。
【請求項８】
成長が終わった草を切って乾燥させて、それを切らずに水に浸漬して膨張させた後、複数本の草を集めて下部（切られた部分）を１束の直径が１〜３ｃｍ程度になるように束ね、地面にゴム板を敷き、その上に束ねた草を横にして両手の底で前後に繰り返して擦るか、草の束ねた部分を手で握って地面や円い柱に当てて繰り返して強く叩くことにより１０〜３０ｃｍ長さの繊維に解繊した後に乾燥させた草（草本植物）繊維。
【請求項９】
成長が終わった草を切って乾燥させて、それを切らずに水に浸漬して４０℃前後の温度で３〜５日間発酵させた後、複数本の草を集めて下部（切られた部分）を１束の直径が１〜３ｃｍ程度になるように束ね、地面にゴム板を敷き、その上に束ねた草を横にして両手の底で前後に繰り返して擦るか、草の束ねた部分を手で握って地面や円い柱に当てて繰り返して強く叩くことにより１０〜３０ｃｍ長さの繊維に解繊する第４の解繊方法。
【請求項１０】
成長が終わった草を切って乾燥させて、それを切らずに水に浸漬して４０℃前後の温度で３〜５日間発酵させた後、複数本の草を集めて下部（切られた部分）を１束の直径が１〜３ｃｍ程度になるように束ね、地面にゴム板を敷き、その上に束ねた草を横にして両手の底で前後に繰り返して擦るか、草の束ねた部分を手で握って地面や円い柱に当てて繰り返して強く叩くことにより１０〜３０ｃｍ長さの繊維に解繊した後乾燥させた草（草本植物）繊維。
【請求項１１】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、適当な大きさ（３〜５ｃｍ）に切って水で膨張させるか、或いは水に浸漬して約４０℃の温度で３〜７日間発酵させた後、草１０％以下、水９０％以上の比率で混合して投入して、０．５〜３分間動作させて所望の長さに解繊した後に乾燥させて、粘土と水を所定の比率（総体積の２０％〜３０％の水）で混合し、よく混合された粘土水をゆっくり撹拌しながら、乾燥した繊維を薄く伸ばして少しずつ投入することにより、繊維同士が絡まないようにして混合する混合物の混合方法。
【請求項１２】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、適当な大きさ（３〜５ｃｍ）に切って水で膨張させるか、或いは水に浸漬して約４０℃の温度で３〜７日間発酵させた後、草１０％以下、水９０％以上の比率で混合して投入して、０．５〜３分間動作させて所望の長さに解繊した後に乾燥させて、粘土と水を所定の比率（総体積の２０％〜３０％の水）で混合し、よく混合された粘土水を成形板に紙を敷いてスプレーし、スプレーされた粘土水上に解繊した後乾燥させた繊維（３〜５ｃｍ）を薄くスプレーした後に繊維上に粘土水をスプレーする方法を繰り返して製造厚さを決定し、最後に粘土水をスプレーする成形と同時に混合する混合方法。
【請求項１３】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、適当な大きさ（３〜５ｃｍ）に切って水で膨張させるか、或いは水に浸漬して約４０℃の温度で３〜７日間発酵させた後、草１０％以下、水９０％以上の比率で混合して投入して、０．５〜３分間動作させて所望の長さに解繊した後に乾燥させて、体積を測定できる計量容器に圧力をかけて測定した、繊維と粘土の混合比率は、体積（Ｌ）比率として（１）１：０．２、（２）１：０．３、（３）１：０．４、（４）１：０．５、（５）１：０．６、（６）１：０．７、（７）１：０．８、（８）１：０．９、（９）１：１、（１０）１：１．１、（１１）１：１．２、（１２）１：１．３、（１３）１：１．４、（１４）１：１．５、（１５）１：１．６、（１６）１：１．７、（１７）１：１．８、（１８）１：１．９、（１９）１：２、（２０）１：２．１、（２１）１：２．２、（２２）１：２．３、（２３）１：２．４、（２４）１：２．５、（２５）１：２．６、（２６）１：２．７、（２７）１：２．８、（２８）１：２．９、（２９）１：３、（３０）１：３．１、（３１）１：３．２、（３２）１：３．３、（３３）１：３．４、（３４）１：３．５、（３５）１：３．６、（３６）１：３．７、（３７）１：３．８、（３８）１：３．９、（３９）１：４、（４０）１：４．１、（４１）１：４．２、（４２）１：４．３、（４３）１：４．４、（４４）１：４．５、（４５）１：４．６、（４６）１：４．７、（４７）１：４．８、（４８）１：４．９、（４９）１：５があり、混合を容易にするために総体積の２０％〜３０％の水を使用して、保温、断熱、遮音、防火ボード及び煉瓦、ブロックに成形及び乾燥させた後、建築内装材として利用できる引張強度を有する繊維、粘土、水の混合比率。
【請求項１４】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、適当な大きさ（３〜５ｃｍ）に切って水で膨張させるか、或いは水に浸漬して約４０℃の温度で３〜７日間発酵させた後、草１０％以下、水９０％以上の比率で混合して投入して、０．５〜３分間動作させて所望の長さに解繊した後に乾燥させて、体積を測定できる計量容器に圧力をかけて測定した、繊維と粘土の混合比率は、体積（Ｌ）比率として（１）１：０．２、（２）１：０．３、（３）１：０．４、（４）１：０．５、（５）１：０．６、（６）１：０．７、（７）１：０．８、（８）１：０．９、（９）１：１、（１０）１：１．１、（１１）１：１．２、（１２）１：１．３、（１３）１：１．４、（１４）１：１．５、（１５）１：１．６、（１６）１：１．７、（１７）１：１．８、（１８）１：１．９、（１９）１：２、（２０）１：２．１、（２１）１：２．２、（２２）１：２．３、（２３）１：２．４、（２４）１：２．５、（２５）１：２．６、（２６）１：２．７、（２７）１：２．８、（２８）１：２．９、（２９）１：３、（３０）１：３．１、（３１）１：３．２、（３２）１：３．３、（３３）１：３．４、（３４）１：３．５、（３５）１：３．６、（３６）１：３．７、（３７）１：３．８、（３８）１：３．９、（３９）１：４、（４０）１：４．１、（４１）１：４．２、（４２）１：４．３、（４３）１：４．４、（４４）１：４．５、（４５）１：４．６、（４６）１：４．７、（４７）１：４．８、（４８）１：４．９、（４９）１：５があり、混合を容易にするために総体積の２０％〜３０％の水を使用して、まず粘土と水を前記比率を中心に混合し、よく混合された粘土水をゆっくり撹拌しながら、乾燥した３〜５ｃｍ長さの繊維を前記４９の比率で少しずつ薄く伸ばして投入し、繊維同士が絡まないようにして混合して成形、板状、乾燥させた後、建築内装用の保温、断熱、遮音、防火ボード及び煉瓦、ブロックとして好適に使用できる引張強度を有する繊維、粘土、水を混合した４９の比率の成形用混合物。
【請求項１５】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、適当な大きさ（３〜５ｃｍ）に切って水で膨張させるか、或いは水に浸漬して約４０℃の温度で３〜７日間発酵させた後、草１０％以下、水９０％以上の比率で混合して投入して、０．５〜３分間動作させて所望の長さに解繊した後に乾燥させて、体積を測定できる計量容器に圧力をかけて測定した、繊維と粘土の混合比率は、体積（Ｌ）比率として（１）１：０．２、（２）１：０．３、（３）１：０．４、（４）１：０．５、（５）１：０．６、（６）１：０．７、（７）１：０．８、（８）１：０．９、（９）１：１、（１０）１：１．１、（１１）１：１．２、（１２）１：１．３、（１３）１：１．４、（１４）１：１．５、（１５）１：１．６、（１６）１：１．７、（１７）１：１．８、（１８）１：１．９、（１９）１：２、（２０）１：２．１、（２１）１：２．２、（２２）１：２．３、（２３）１：２．４、（２４）１：２．５、（２５）１：２．６、（２６）１：２．７、（２７）１：２．８、（２８）１：２．９、（２９）１：３、（３０）１：３．１、（３１）１：３．２、（３２）１：３．３、（３３）１：３．４、（３４）１：３．５、（３５）１：３．６、（３６）１：３．７、（３７）１：３．８、（３８）１：３．９、（３９）１：４、（４０）１：４．１、（４１）１：４．２、（４２）１：４．３、（４３）１：４．４、（４４）１：４．５、（４５）１：４．６、（４６）１：４．７、（４７）１：４．８、（４８）１：４．９、（４９）１：５があり、混合を容易にするために総体積の２０％〜３０％の水を使用して、まず粘土と水を前記比率を中心に混合し、よく混合された粘土水をゆっくり撹拌しながら、乾燥した３〜５ｃｍ長さの繊維を前記４９の比率で少しずつ薄く伸ばして投入し、繊維同士が絡まないようにして混合して成形、板状、乾燥させた後、建築内装用の保温、断熱、遮音、防火ボード及び煉瓦、ブロックとして好適に使用できる引張強度を有する繊維、粘土、水を混合した４９の比率の成形用混合物の混合比率として（１）１：０．２〜（７）１：０．８の比率で成形、板状、圧縮、乾燥、裁断を行って製造される建築内装用保温、断熱、遮音ボード。
【請求項１６】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、適当な大きさ（３〜５ｃｍ）に切って水で膨張させるか、或いは水に浸漬して約４０℃の温度で３〜７日間発酵させた後、草１０％以下、水９０％以上の比率で混合して投入して、０．５〜３分間動作させて所望の長さに解繊した後に乾燥させて、体積を測定できる計量容器に圧力をかけて測定した、繊維と粘土の混合比率は、体積（Ｌ）比率として（１）１：０．２、（２）１：０．３、（３）１：０．４、（４）１：０．５、（５）１：０．６、（６）１：０．７、（７）１：０．８、（８）１：０．９、（９）１：１、（１０）１：１．１、（１１）１：１．２、（１２）１：１．３、（１３）１：１．４、（１４）１：１．５、（１５）１：１．６、（１６）１：１．７、（１７）１：１．８、（１８）１：１．９、（１９）１：２、（２０）１：２．１、（２１）１：２．２、（２２）１：２．３、（２３）１：２．４、（２４）１：２．５、（２５）１：２．６、（２６）１：２．７、（２７）１：２．８、（２８）１：２．９、（２９）１：３、（３０）１：３．１、（３１）１：３．２、（３２）１：３．３、（３３）１：３．４、（３４）１：３．５、（３５）１：３．６、（３６）１：３．７、（３７）１：３．８、（３８）１：３．９、（３９）１：４、（４０）１：４．１、（４１）１：４．２、（４２）１：４．３、（４３）１：４．４、（４４）１：４．５、（４５）１：４．６、（４６）１：４．７、（４７）１：４．８、（４８）１：４．９、（４９）１：５があり、混合を容易にするために総体積の２０％〜３０％の水を使用して、まず粘土と水を前記比率を中心に混合し、よく混合された粘土水をゆっくり撹拌しながら、乾燥した３〜５ｃｍ長さの繊維を前記４９の比率で少しずつ薄く伸ばして投入し、繊維同士が絡まないようにして混合して、成形、板状、乾燥させた後、建築内装用の保温、断熱、遮音、防火ボード及び煉瓦、ブロックとして好適に使用できる引張強度を有する繊維、粘土、水を混合した４９の比率の成形用混合物の混合比率のとして（８）１：０．９〜（１１）１：１．２の比率で成形、板状、圧縮、乾燥、裁断、研削を行って製造される建築内装用保温、断熱、遮音、防火兼用ボード。
【請求項１７】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、適当な大きさ（３〜５ｃｍ）に切って水で膨張させるか、或いは水に浸漬して約４０℃の温度で３〜７日間発酵させた後、草１０％以下、水９０％以上の比率で混合して投入して、０．５〜３分間動作させて所望の長さに解繊した後に乾燥させて、体積を測定できる計量容器に圧力をかけて測定した、繊維と粘土の混合比率は、体積（Ｌ）比率として（１）１：０．２、（２）１：０．３、（３）１：０．４、（４）１：０．５、（５）１：０．６、（６）１：０．７、（７）１：０．８、（８）１：０．９、（９）１：１、（１０）１：１．１、（１１）１：１．２、（１２）１：１．３、（１３）１：１．４、（１４）１：１．５、（１５）１：１．６、（１６）１：１．７、（１７）１：１．８、（１８）１：１．９、（１９）１：２、（２０）１：２．１、（２１）１：２．２、（２２）１：２．３、（２３）１：２．４、（２４）１：２．５、（２５）１：２．６、（２６）１：２．７、（２７）１：２．８、（２８）１：２．９、（２９）１：３、（３０）１：３．１、（３１）１：３．２、（３２）１：３．３、（３３）１：３．４、（３４）１：３．５、（３５）１：３．６、（３６）１：３．７、（３７）１：３．８、（３８）１：３．９、（３９）１：４、（４０）１：４．１、（４１）１：４．２、（４２）１：４．３、（４３）１：４．４、（４４）１：４．５、（４５）１：４．６、（４６）１：４．７、（４７）１：４．８、（４８）１：４．９、（４９）１：５があり、混合を容易にするために総体積の２０％〜３０％の水を使用して、まず粘土と水を前記比率を中心に混合し、よく混合された粘土水をゆっくり撹拌しながら、乾燥した３〜５ｃｍ長さの繊維を前記４９の比率で少しずつ薄く伸ばして投入し、繊維同士が絡まないようにして混合して、成形、板状、乾燥させた後、建築内装用の保温、断熱、遮音、防火ボード及び煉瓦、ブロックとして好適に使用できる引張強度を有する繊維、粘土、水を混合した４９の比率の成形用混合物の混合比率として（１２）１：１．３〜（４９）１：５の比率で成形、板状、圧縮、乾燥、裁断、研削を行って製造される建築内装用防火専用ボード。
【請求項１８】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、適当な大きさ（３〜５ｃｍ）に切って水で膨張させるか、或いは水に浸漬して約４０℃の温度で３〜７日間発酵させた後、草１０％以下、水９０％以上の比率で混合して投入して、０．５〜３分間動作させて所望の長さに解繊した後に乾燥させて、体積を測定できる計量容器に圧力をかけて測定した、繊維と粘土の混合比率は、体積（Ｌ）比率として（１）１：０．２、（２）１：０．３、（３）１：０．４、（４）１：０．５、（５）１：０．６、（６）１：０．７、（７）１：０．８、（８）１：０．９、（９）１：１、（１０）１：１．１、（１１）１：１．２、（１２）１：１．３、（１３）１：１．４、（１４）１：１．５、（１５）１：１．６、（１６）１：１．７、（１７）１：１．８、（１８）１：１．９、（１９）１：２、（２０）１：２．１、（２１）１：２．２、（２２）１：２．３、（２３）１：２．４、（２４）１：２．５、（２５）１：２．６、（２６）１：２．７、（２７）１：２．８、（２８）１：２．９、（２９）１：３、（３０）１：３．１、（３１）１：３．２、（３２）１：３．３、（３３）１：３．４、（３４）１：３．５、（３５）１：３．６、（３６）１：３．７、（３７）１：３．８、（３８）１：３．９、（３９）１：４、（４０）１：４．１、（４１）１：４．２、（４２）１：４．３、（４３）１：４．４、（４４）１：４．５、（４５）１：４．６、（４６）１：４．７、（４７）１：４．８、（４８）１：４．９、（４９）１：５があり、混合を容易にするために総体積の２０％〜３０％の水を使用して、まず粘土と水を前記比率を中心に混合し、よく混合された粘土水をゆっくり撹拌しながら、乾燥した３〜５ｃｍ長さの繊維を前記４９の比率で少しずつ薄く伸ばして投入し、繊維同士が絡まないようにして混合して成形、板状、乾燥させた後、建築内装用の保温、断熱、遮音、防火ボード及び煉瓦、ブロックとして好適に使用できる引張強度を有する繊維、粘土、水を混合した４９の比率の成形用混合物の混合比率として（１）１：０．２〜（４９）１：５の比率で成形、圧縮、乾燥、裁断、研削を行って製造される建築内装用の保温、断熱、遮音、防火煉瓦。
【請求項１９】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、適当な大きさ（３〜５ｃｍ）に切って水で膨張させるか、或いは水に浸漬して約４０℃の温度で３〜７日間発酵させた後、草１０％以下、水９０％以上の比率で混合して投入して、０．５〜３分間動作させて所望の長さに解繊した後に乾燥させて、体積を測定できる計量容器に圧力をかけて測定した、繊維と粘土の混合比率は、体積（Ｌ）比率として（１）１：０．２、（２）１：０．３、（３）１：０．４、（４）１：０．５、（５）１：０．６、（６）１：０．７、（７）１：０．８、（８）１：０．９、（９）１：１、（１０）１：１．１、（１１）１：１．２、（１２）１：１．３、（１３）１：１．４、（１４）１：１．５、（１５）１：１．６、（１６）１：１．７、（１７）１：１．８、（１８）１：１．９、（１９）１：２、（２０）１：２．１、（２１）１：２．２、（２２）１：２．３、（２３）１：２．４、（２４）１：２．５、（２５）１：２．６、（２６）１：２．７、（２７）１：２．８、（２８）１：２．９、（２９）１：３、（３０）１：３．１、（３１）１：３．２、（３２）１：３．３、（３３）１：３．４、（３４）１：３．５、（３５）１：３．６、（３６）１：３．７、（３７）１：３．８、（３８）１：３．９、（３９）１：４、（４０）１：４．１、（４１）１：４．２、（４２）１：４．３、（４３）１：４．４、（４４）１：４．５、（４５）１：４．６、（４６）１：４．７、（４７）１：４．８、（４８）１：４．９、（４９）１：５があり、混合を容易にするために総体積の２０％〜３０％の水を使用して、まず粘土と水を前記比率を中心に混合し、よく混合された粘土水をゆっくり撹拌しながら、乾燥した３〜５ｃｍ長さの繊維を前記４９の比率で少しずつ薄く伸ばして投入し、繊維同士が絡まないようにして混合して、成形、板状、乾燥させた後、建築内装用の保温、断熱、遮音、防火ボード及び煉瓦、ブロックとして好適に使用できる引張強度を有する繊維、粘土、水を混合した４９の比率の成形用混合物の混合比率として（１）１：０．２〜（４９）１：５の比率で成形、圧縮、乾燥、研削を行って製造される建築内装用の保温、断熱、遮音、防火ブロック。
【請求項２０】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、適当な大きさ（３〜５ｃｍ）に切って水で膨張させるか、或いは水に浸漬して約４０℃の温度で３〜７日間発酵させた後、草１０％以下、水９０％以上の比率で混合して投入して、０．５〜３分間動作させて所望の長さに解繊した後に乾燥させて、体積を測定できる計量容器に圧力をかけて測定した、繊維と粘土の混合比率は、体積（Ｌ）比率として（１）１：０．２、（２）１：０．３、（３）１：０．４、（４）１：０．５、（５）１：０．６、（６）１：０．７、（７）１：０．８、（８）１：０．９、（９）１：１、（１０）１：１．１、（１１）１：１．２、（１２）１：１．３、（１３）１：１．４、（１４）１：１．５、（１５）１：１．６、（１６）１：１．７、（１７）１：１．８、（１８）１：１．９、（１９）１：２、（２０）１：２．１、（２１）１：２．２、（２２）１：２．３、（２３）１：２．４、（２４）１：２．５、（２５）１：２．６、（２６）１：２．７、（２７）１：２．８、（２８）１：２．９、（２９）１：３、（３０）１：３．１、（３１）１：３．２、（３２）１：３．３、（３３）１：３．４、（３４）１：３．５、（３５）１：３．６、（３６）１：３．７、（３７）１：３．８、（３８）１：３．９、（３９）１：４、（４０）１：４．１、（４１）１：４．２、（４２）１：４．３、（４３）１：４．４、（４４）１：４．５、（４５）１：４．６、（４６）１：４．７、（４７）１：４．８、（４８）１：４．９、（４９）１：５があり、繊維と粘土の混合比率として（８）１：０．９〜（４９）１：５の比率で、総体積の３０％〜４０％の比率の水を使用して、まず粘土と水を前記比率を中心に混合し、よく混合された粘土水をゆっくり撹拌しながら、乾燥した１〜２ｃｍ長さの繊維を少しずつ薄く伸ばして繊維同士が絡まないようにして混合した、建築内装用の保温、断熱、遮音、防火、しっくい工事（セメントモルタルの代用）用混合物。
【請求項２１】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、適当な大きさ（３〜５ｃｍ）に切って水で膨張させるか、或いは水に浸漬して約４０℃の温度で３〜７日間発酵させた後、草１０％以下、水９０％以上の比率で混合して投入して、０．５〜３分間動作させて所望の長さに解繊した繊維を、沸騰水に１〜２分間浸漬した後、乾燥させて張力を向上させた草（草本植物）繊維。
【請求項２２】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、適当な大きさ（３〜５ｃｍ）に切って水で膨張させるか、或いは水に浸漬して約４０℃の温度で３〜７日間発酵させた後、草１０％以下、水９０％以上の比率で混合して投入して、０．５〜３分間動作させて所望の長さに解繊した後に乾燥させて、体積を測定できる計量容器に圧力をかけて測定した、繊維とセメントの混合比率は、体積（Ｌ）比率として（１）１：０．２、（２）１：０．３、（３）１：０．４、（４）１：０．５、（５）１：０．６、（６）１：０．７、（７）１：０．８、（８）１：０．９、（９）１：１、（１０）１：１．１、（１１）１：１．２、（１２）１：１．３、（１３）１：１．４、（１４）１：１．５、（１５）１：１．６、（１６）１：１．７、（１７）１：１．８、（１８）１：１．９、（１９）１：２があり、総体積の２０％〜３０％の水を使用して、成形、乾燥させた後、建築内外装用の保温、断熱、遮音、防火ボード及び角材として好適に使用できる引張強度を有する繊維、セメント、水の混合比率。
【請求項２３】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、適当な大きさ（３〜５ｃｍ）に切って水で膨張させるか、或いは水に浸漬して約４０℃の温度で３〜７日間発酵させた後、草１０％以下、水９０％以上の比率で混合して投入して、０．５〜３分間動作させて所望の長さに解繊した後に乾燥させて、体積を測定できる計量容器に圧力をかけて測定した、繊維とセメントの混合比率は、体積（Ｌ）比率として（１）１：０．２、（２）１：０．３、（３）１：０．４、（４）１：０．５、（５）１：０．６、（６）１：０．７、（７）１：０．８、（８）１：０．９、（９）１：１、（１０）１：１．１、（１１）１：１．２、（１２）１：１．３、（１３）１：１．４、（１４）１：１．５、（１５）１：１．６、（１６）１：１．７、（１７）１：１．８、（１８）１：１．９、（１９）１：２があり、総体積の２０％〜３０％の水を使用して、成形、乾燥させた後、建築内外装用の保温、断熱、遮音、防火ボード及び角材として好適に使用できる引張強度を有する繊維、セメントの混合比率として（１）１：０．２〜（４）１：０．５の比率で、まずセメントと水を前記比率を中心に混合し、よく混合されたセメント水をゆっくり撹拌しながら、乾燥した３〜５ｃｍ長さの繊維を前記比率で少しずつ伸ばして投入して、繊維同士が絡まないようにして混合し、成形、圧縮、乾燥、裁断を行って製造される建築内外装用の保温、断熱、遮音ボード。
【請求項２４】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、適当な大きさ（３〜５ｃｍ）に切って水で膨張させるか、或いは水に浸漬して約４０℃の温度で３〜７日間発酵させた後、草１０％以下、水９０％以上の比率で混合して投入して、０．５〜３分間動作させて所望の長さに解繊した後に乾燥させて、体積を測定できる計量容器に圧力をかけて測定した、繊維とセメントの混合比率は、体積（Ｌ）比率として（１）１：０．２、（２）１：０．３、（３）１：０．４、（４）１：０．５、（５）１：０．６、（６）１：０．７、（７）１：０．８、（８）１：０．９、（９）１：１、（１０）１：１．１、（１１）１：１．２、（１２）１：１．３、（１３）１：１．４、（１４）１：１．５、（１５）１：１．６、（１６）１：１．７、（１７）１：１．８、（１８）１：１．９、（１９）１：２があり、総体積の２０％〜３０％の水を使用して成形、乾燥させた後、建築内外装用の保温、断熱、遮音、防火ボード及び角材として好適に使用できる引張強度を有する繊維、セメントの混合比率として（７）１：０．８〜（１９）１：２の比率で、まずセメントと水を前記比率を中心に混合し、よく混合されたセメント水をゆっくり撹拌しながら、乾燥した３〜５ｃｍ長さの繊維を前記比率で少しずつ伸ばして投入して、繊維同士が絡まないようにして混合し、成形、圧縮、乾燥、裁断、研削を行って製造される建築内外装用の防火ボード。
【請求項２５】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、適当な大きさ（３〜５ｃｍ）に切って水で膨張させるか、或いは水に浸漬して約４０℃の温度で３〜７日間発酵させた後、草１０％以下、水９０％以上の比率で混合して投入して、０．５〜３分間動作させて所望の長さに解繊した後に乾燥させて、体積を測定できる計量容器に圧力をかけて測定した、繊維とセメントの混合比率は、体積（Ｌ）比率として（１）１：０．２、（２）１：０．３、（３）１：０．４、（４）１：０．５、（５）１：０．６、（６）１：０．７、（７）１：０．８、（８）１：０．９、（９）１：１、（１０）１：１．１、（１１）１：１．２、（１２）１：１．３、（１３）１：１．４、（１４）１：１．５、（１５）１：１．６、（１６）１：１．７、（１７）１：１．８、（１８）１：１．９、（１９）１：２があり、総体積の２０％〜３０％の水を使用して、成形、乾燥させた後、建築内外装用の保温、断熱、遮音、防火ボード及び角材として好適に使用できる引張強度を有する繊維、セメントの混合比率として（７）１：０．８〜（１９）１：２の比率で、まずセメントと水を前記比率を中心に混合し、よく混合されたセメント水をゆっくり撹拌しながら、乾燥した３〜５ｃｍ長さの繊維を前記比率で少しずつ伸ばして投入して、繊維同士が絡まないようにして混合し、成形、圧縮、乾燥、裁断、研削を行って製造される建築内外装用の防火角材。
【請求項２６】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、適当な大きさ（３〜５ｃｍ）に切って水で膨張させるか、或いは水に浸漬して約４０℃の温度で３〜７日間発酵させた後、草１０％以下、水９０％以上の比率で混合して投入して、０．５〜３分間動作させて所望の長さに解繊した後に乾燥させた繊維の重量比（ｇ）９０％〜９５％：尿素樹脂接着剤または要素＆メラミン樹脂の重量比（ｇ）５％〜１０％の混合比率で、繊維を乾燥機のパイプラインにより成形機へ高速送風移動させる際、パイプに付着されたノズルを介して接着剤を噴射、塗布し、この時、高圧の蒸気を噴射させて乱流を形成、繊維を回転させることによって均一な塗布を行うことができ、製造厚さを積層して１６０℃〜１８０℃の熱で２０〜３０秒間機械的圧力を加え、７０℃以下の室温に放置して乾燥させた後、裁断、研削を行う繊維ボードの製造方法。
【請求項２７】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、適当な大きさ（３〜５ｃｍ）に切って水で膨張させるか、或いは水に浸漬して約４０℃の温度で３〜７日間発酵させた後、草１０％以下、水９０％以上の比率で混合して投入して、０．５〜３分間動作させて所望の長さに解繊した後に乾燥させた繊維の重量比（ｇ）９０％〜９５％：尿素樹脂接着剤または要素＆メラミン樹脂の重量比（ｇ）５％〜１０％の混合比率で、繊維を乾燥機のパイプラインにより成形機へ高速送風移動させる際、パイプに付着されたノズルを介して接着剤を噴射、塗布し、この時、高圧の蒸気を噴射させて乱流を形成、繊維を回転させることによって均一な塗布を行うことができ、製造厚さを積層して１６０℃〜１８０℃の熱で２０〜３０秒間機械的圧力を加え、７０℃以下の室温に放置して乾燥させた後、裁断、研削を行って製造される繊維ボード。
【請求項２８】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、適当な大きさ（３〜５ｃｍ）に切って水で膨張させるか、或いは水に浸漬して約４０℃の温度で３〜７日間発酵させた後、草１０％以下、水９０％以上の比率で混合して投入して、０．５〜３分間動作させて解繊した繊維を、アルカリ性溶液に浸して１〜２時間沸騰させて（アルカリ溶液が沸騰して容器の外に泡が溢れないような濃度を維持する）、繊維に残っているリグニン（Lig nin）、澱粉、糖分などの有機物を除去して繊維質を柔らかくした後、繊維に水をスプレーしながら細かく粉砕して紙の原料を作り、繊維１０％：粘剤１５〜２０％：水７０〜７５％の比率で繊維と水が均等に混合されるように一方向によく撹拌し、粘剤（ＰＡＭ：Ｐｏｌｙａｃｒｙｌａｍｉｄｅ、ＰＥＯ：Ｐｏｌｙｅｔｈｙｌｅｎｅ Ｏｘｉｄｅなど）を加えて繊維全体が一定の濃度を維持するようにさらによく撹拌して均等に分散させた後、抄紙作業及び脱水、圧搾、乾燥を行う紙の製造方法。
【請求項２９】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、適当な大きさ（３〜５ｃｍ）に切って水で膨張させるか、或いは水に浸漬して約４０℃の温度で３〜７日間発酵させた後、草１０％以下、水９０％以上の比率で混合して投入して、０．５〜３分間動作させて解繊した繊維を、アルカリ性溶液に浸して１〜２時間沸騰させて（アルカリ溶液が沸騰して容器の外に泡が溢れないような濃度を維持する）、繊維に残っているリグニン（Lig nin）、澱粉、糖分などの有機物を除去して繊維質を柔らかくした後、繊維に水をスプレーしながら細かく粉砕して紙の原料を作り、繊維１０％：粘剤１５〜２０％：水７０〜７５％の比率で繊維と水が均等に混合されるように一方向によく撹拌し、粘剤（ＰＡＭ：Ｐｏｌｙａｃｒｙｌａｍｉｄｅ、ＰＥＯ：Ｐｏｌｙｅｔｈｙｌｅｎｅ Ｏｘｉｄｅなど）を加えて繊維全体が一定の濃度を維持するようにさらによく撹拌して均等に分散させた後、抄紙作業及び脱水、圧搾、乾燥を行って製造される紙。
【請求項３０】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、適当な大きさ（３〜５ｃｍ）に切って水で膨張させるか、或いは水に浸漬して約４０℃の温度で３〜７日間発酵させた後、草１０％以下、水９０％以上の比率で混合して投入して、０．５〜３分間動作させて解繊した繊維を、アルカリ性溶液に浸して１０〜２０分間沸騰させて（アルカリ溶液が沸騰して容器の外に泡が溢れないような濃度を維持する）、繊維質を柔らかくした後、綺麗な水ですすいで乾燥させて、ブローイング（Browing）、カーディング（Carding）、ドローイング（Drawing）、ロービング（Roving）、スピニング（Spinning）工程を行う紡績方法。
【請求項３１】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、適当な大きさ（３〜５ｃｍ）に切って水で膨張させるか、或いは水に浸漬して約４０℃の温度で３〜７日間発酵させた後、草１０％以下、水９０％以上の比率で混合して投入して、０．５〜３分間動作させて解繊した繊維を、アルカリ性溶液に浸して１０〜２０分間沸騰させて（アルカリ溶液が沸騰して容器の外に泡が溢れないような濃度を維持する）、繊維質を柔らかくした後、綺麗な水ですすいで乾燥させて、ブローイング（Browing）、カーディング（Carding）、ドローイング（Drawing）、ロービング（Roving）、スピニング（Spinning）工程により紡績した糸。
【請求項３２】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、適当な大きさ（３〜５ｃｍ）に切って水で膨張させるか、或いは水に浸漬して約４０℃の温度で３〜７日間発酵させた後、草１０％以下、水９０％以上の比率で混合して投入して、０．５〜３分間動作させて解繊した繊維を、アルカリ性溶液に浸して１〜５分間沸騰させて（アルカリ溶液が沸騰して容器の外に泡が溢れないような濃度を維持する）、綺麗な水ですすぎ、製造する保温材の厚さに応じて繊維の量を決定し、水に濡れた状態で成形板に注いで機械的圧力を加えた後、乾燥、裁断を行った草（草本植物）繊維保温材の製造方法。
【請求項３３】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、適当な大きさ（３〜５ｃｍ）に切って水で膨張させるか、或いは水に浸漬して約４０℃の温度で３〜７日間発酵させた後、草１０％以下、水９０％以上の比率で混合して投入して、０．５〜３分間動作させて解繊した繊維を、アルカリ性溶液に浸して１〜５分間沸騰させて（アルカリ溶液が沸騰して容器の外に泡が溢れないような濃度を維持する）、綺麗な水ですすぎ、製造する保温材の厚さに応じて繊維の量を決定し、水に濡れた状態で成形板に注いで機械的圧力を加えた後、乾燥、裁断を行って製造する草（草本植物）繊維保温材。
【発明の詳細な説明】
【技術分野】
【０００１】
本発明は、水中で機械的にリグニンのみを粉砕し、長さの長い繊維に分離することができる解繊機を開発することによって、草(草本植物)を簡単に解繊し、解繊された繊維に粘土と水、或いはセメントと水を混合して、石膏ボード、石綿、発泡スチロールなどを代替できる建築内外装用の保温、断熱、遮音、防火ボードを製造したり、さらに、繊維と接着剤を混合して木材合板を代替できる繊維ボードを製造したり、さらに、木材パルプを代替して草繊維で紙を製造したり、さらに、綿繊維の代わりに草繊維で糸を紡績し、繊維を圧搾してガラス繊維を代替できる繊維保温材を製造するものである。
【背景技術】
【０００２】
草(草本植物)を解繊するための様々な方法が開発されてきたが、化学的な解繊方法は環境汚染を増加させ、機械的に粉砕する方法は、繊維の長さが短くて使用範囲が限定されていた。
【発明の開示】
【発明が解決しようとする課題】
【０００３】
そこで、本発明は上記従来の問題点に鑑みてなされたものであって、本発明は、草（草本植物）を機械的に解繊できる解繊機の製造方法と、長さの長い繊維に解繊するための方法と、解繊された繊維（３〜５ｃｍ）に粘土と水を混合して、建築内装用の保温、断熱、遮音、防火用ボード、煉瓦、ブロック、しっくい工事用混合物（セメントモルタルの代用）、成形用混合物を製造するための混合方法及び混合比率と、建築内装材の製造方法と、繊維の張力を増大させる方法と、繊維にセメントと水を混合して建築内外装用セメントボードやセメント物質を製造するための混合方法及び混合比率と、建築内外装材の製造方法と、繊維に接着剤を混合して繊維ボードを製造する方法と、繊維で紙を製造する方法と、繊維を糸で紡績する方法と、繊維で繊維保温材を製造する方法などを提供する。
【発明を実施するための最良の形態】
【０００４】
１．草（草本植物）解繊機の製造方法
一般家庭用ミキサ（Mixer）の機能を応用したもので、回転羽のブレードを鈍く（丸く）変形することによって、動作時に（高速回転１分あたり１万〜１万６０００回前後）回転羽が草を切るのではなく叩くようにして、水中で繊維を分離させる原理を利用して製造される。
【０００５】
Ａ．回転羽の厚さ
解繊するのに好適な回転羽の厚さは０．１〜５ｃｍであり、０．１〜０．５ｃｍの厚さは１〜５ｃｍ長さの草を解繊するのに好適な厚さであり、０．６〜５ｃｍの厚さは外被の固い草や、６〜２０ｃｍ長さの草を解繊するのに好適な厚さである。
【０００６】
Ｂ．回転羽の長さ
回転羽の全長は、８ｃｍ以上から草を解繊するのに好適な長さであり、解繊する草の種類、解繊する草の長さ、解繊する草の量、回転羽の厚さ、モータ容量の限界に応じて長さを決定する。
【０００７】
Ｃ．回転羽の回転速度
１分あたり１万〜１万６０００回前後の回転速度は、厚さ０．１〜０．５ｃｍ、全長８ｃｍの回転羽を形成して使用する時の基準速度であり、回転羽の長さを長く形成する場合、基準回転速度の叩く力を基準に回転羽の回転速度を調節して使用する。
【０００８】
２．草（草本植物）の解繊方法
すべての草（草本植物）は、解繊して繊維に製造することができるが、特に、麦わら、wild plant、芝生のように葉が長くて多い草が好適に使用できる。
【０００９】
Ａ．解繊方法１
１）成長が終わった草を切って乾燥させる。
２）草を適当な大きさ（使用長さ）に切る。
３）切った草を水に浸漬して膨張させる。
４）水で膨張させた草１０％以下に対して水９０％以上の割合で混合して解繊機に入れて０．５〜３分間動作させると、所望の長さの繊維を得ることができる（解繊後、リグニン（Lig nin）は粉砕され、繊維の長さが長くなり、分離が容易であり、繊維にリグニン（Lig nin）は殆ど残っていない）。
５）繊維を水ですすいで乾燥させる。
【００１０】
Ｂ．解繊方法２
１）成長が終わった草を切って乾燥させる。
２）草を適当な大きさ（使用長さ）に切る。
３）切った草を水に浸漬して約４０℃の温度で３〜７日間発酵させる。
４）発酵させた草１０％以下に対して水９０％以上の比率で混合して解繊機に入れて０．５〜３分間動作させると、所望の長さの繊維を得ることができる（解繊時に繊維が粉砕される量が少なく、解繊方法の中で解繊時間が最も短く、繊維にリグニン（Lig nin）が残っていない）。
【００１１】
Ｃ．解繊方法３
１）成長が終わった草を切って乾燥させる。
２）草を切らずに水に浸漬して膨張させる。
３）複数本の草を集めて下部（切られた部分）を１束の直径が１〜３ｃｍ程度になるように束ねる。
４）地面にゴム板を敷き、その上に束ねた草を横にして両手の底で前後に繰り返して擦るか、草の束ねた部分を手で握って地面や円い柱に当てて繰り返して強く叩くと、１０〜３０ｃｍ長さの繊維に解繊することができる（解繊後、リグニン（Lig nin）が繊維に残っている）。
５）解繊された繊維を水ですすぎ、直径１〜３ｃｍの束ねた部分を刀で切って乾燥させる。
【００１２】
Ｄ．解繊方法４
１）成長が終わった草を切って乾燥させる。
２）草を切らずに水に浸漬して４０℃前後の温度で３〜７日間発酵させる。
３）発酵させた草を複数本集めて下部分（切断された部分）を１束の直径が１〜３ｃｍになるように束ねる。
４）底にゴム板を敷き、その上に束ねた草を横にして、両手の底で前後に繰り返して擦るか、草の束ねた部分を手で握って地面や円い柱に当てて繰り返して強く叩くと、１０〜３０ｃｍ長さの繊維に解繊することができる（解繊後、リグニン（Lig nin）が繊維に残っている）。
５）解繊された繊維を水ですすぎ、直径１〜３ｃｍの束ねた部分を刀で切って乾燥させる。
【００１３】
３．草（草本植物）繊維、粘土、水の混合方法
Ａ．成形用混合物の混合方法
１）まず粘土と水を混合する。混合を容易にするために総体積（繊維、粘土、水の混合体積）の２０〜３０％の水を使用するが、可能な限り少量の水を使用することによって、成形及び乾燥後に高い引張強度を得ることができる。
２）よく混合された粘土水をゆっくり撹拌しながら、解繊後に乾燥した繊維（３〜５ｃｍ）を薄く伸ばして少しずつ入れ、繊維同士が絡まないようにして混合する。混合された粘土水が乾いた繊維の空いた空間に染み込まれることによって、成形及び乾燥後に最高の引張強度を有することができる。
【００１４】
Ｂ．成形及び同時混合方法
１）まず粘土と水を混合する。
２）よく混合された粘土水を、成形板に紙を敷いてスプレーする。
３）スプレーされた粘土水上に解繊された繊維（３〜５ｃｍ）を薄くスプレーする。
４）繊維上に粘土水をスプレーする。
５）上記の方法を繰り返して厚さを調節し、最後に粘土水をスプレーする
【００１５】
４．草（草本植物）繊維、粘土、水の混合比率及び建築内装材の製造方法
Ａ．繊維と粘土の混合比率は、体積（Ｌ）比率として（１）１：０．２、（２）１：０．３、（３）１：０．４、（４）１：０．５、（５）１：０．６、（６）１：０．７、（７）１：０．８、（８）１：０．９、（９）１：１、（１０）１：１．１、（１１）１：１．２、（１２）１：１．３、（１３）１：１．４、（１４）１：１．５、（１５）１：１．６、（１６）１：１．７、（１７）１：１．８、（１８）１：１．９、（１９）１：２、（２０）１：２．１、（２１）１：２．２、（２２）１：２．３、（２３）１：２．４、（２４）１：２．５、（２５）１：２．６、（２６）１：２．７、（２７）１：２．８、（２８）１：２．９、（２９）１：３、（３０）１：３．１、（３１）１：３．２、（３２）１：３．３、（３３）１：３．４、（３４）１：３．５、（３５）１：３．６、（３６）１：３．７、（３７）１：３．８、（３８）１：３．９、（３９）１：４、（４０）１：４．１、（４１）１：４．２、（４２）１：４．３、（４３）１：４．４、（４４）１：４．５、（４５）１：４．６、（４６）１：４．７、（４７）１：４．８、（４８）１：４．９、（４９）１：５の比率が、建築内装用の保温、断熱、遮音、防火ボード及び煉瓦、ブロックに製造できる引張強度を有することができる（繊維の体積は、体積を測定できる計量容器に圧力をかけて測定した繊維外部の体積を基準にしたもので、実際の繊維の体積は、繊維内の空間と繊維間の空間６５％を除いた基準量の３５％程度である）。
【００１６】
Ｂ．混合を容易にするために総体積（繊維、粘土、水の混合体積）の２０〜３０％の水を使用するが、可能な限り少量の水を使用することによって、成形及び乾燥後に高い引張強度を得ることができる。
【００１７】
Ｃ．前記繊維と粘土の混合比率として、（１）１：０．２から（４９）１：５までの４９の比率を用いて、総体積の２０〜３０％の水を使用し、成形用混合物の混合方法で各々混合すれば、保温、断熱、遮音、防火用ボードと煉瓦、ブロックなどに製造できる引張強度を有する４９の比率の成形用混合物を製造することができる。
１）前記成形用混合物の混合比率として、（１）１：０．２〜（７）１：０．８の比率は、繊維が多く含まれるほど成形、板状、乾燥後の引張強度が次第に低下し、重量が軽くなり、建築内装用の保温、断熱、遮音ボードに製造できる比率である。繊維が最も多く含まれる（１）１：０２の比率も繊維に粘土水が染み込んでいて火事になった時に燃え難い。
２）前記成形用混合物の混合比率として、（８）１：０．９〜（１１）１：１．２の比率は、保温、断熱、遮音、防火兼用としてボードを成形、板状に製造できる比率であり、成形、板状、乾燥した後の引張強度が最も大きい。
３）前記成形用混合物の混合比率として、（１２）１：１．３〜（４９）１：５の比率は、繊維より粘土が多く含まれると重量が重くなり、引張強度は次第に低下する。防火専用ボードに製造できる比率であり、火事になった時に初期の防火、燃焼の遅延に十分な効果がある。
４）前記成形用混合物の混合比率として、（１）１：０．２〜（４９）１：５の比率は、保温、断熱、遮音、防火用煉瓦、ブロックに製造できる比率である。
【００１８】
Ｄ．前記繊維と粘土の混合比率として、（８）１：０．９〜（２４）１：２．５の比率で、総体積に対して３０〜４０％の水を使用し、繊維を１〜２ｃｍの長さに短くして混合することで、保温、断熱、遮音、防火、しっくい工事用（セメントモルタルの代用）混合物として好適に使用できる。
【００１９】
Ｅ．混合した混合物（しっくい工事用混合物は除く）を成形板に紙を敷き、成形、機械的に圧力を加えた後、乾燥させる。
【００２０】
Ｆ．乾燥させた後、裁断して研削する。
【００２１】
Ｇ．ボードの大きさは横９０ｃｍ、縦１８０ｃｍ、高さ（厚さ）０．５ｃｍ〜１０ｃｍの大きさに製造することができ、ボードの高さ（厚さ）が１ｃｍ以上である場合は、ボードの大きさをより大きく製造することができる。
【００２２】
Ｈ．煉瓦、ブロックは、用途や必要に応じて大きさを調整して製造することができる。
【００２３】
５．草（草本植物）繊維の張力を増大させる方法
解繊機で解繊した繊維を１〜２分間沸騰水に入れた後に乾燥させると、繊維の張力を増大させることができる。
【００２４】
６．草（草本植物）繊維、セメント、水の混合方法は、３の草（草本植物）繊維、粘土、水の混合方法と同じである（粘土の代わりにセメントを使用）。
【００２５】
７．草（草本植物）繊維、セメント、水の混合比率及び建築内外装材の製造方法
Ａ．繊維とセメントの混合比率は、体積（Ｌ）比率として、（１）１：０．２、（２）１：０．３、（３）１：０．４、（４）１：０．５、（５）１：０．６、（６）１：０．７、（７）１：０．８、（８）１：０．９、（９）１：１、（１０）１：１．１、（１１）１：１．２、（１２）１：１．３、（１３）１：１．４、（１４）１：１．５、（１５）１：１．６、（１６）１：１．７、（１７）１：１．８、（１８）１：１．９、（１９）１：２までの比率が、建築内外装用の保温、断熱、遮音、防火ボード及び角材として好適に使用できる引張強度を有する（繊維の体積は、体積を測定できる計量容器に圧力を加えて測定した、繊維の外部体積を基準にしたものであり、実際の繊維の体積は、繊維内の空間と、繊維と繊維との間の空間約６５％を除いた基準体積の３５％程度である）。
【００２６】
Ｂ．混合を容易にするために総体積（繊維、粘土、水の混合体積）の２０〜３０％の水を使用するが、可能な限り少量の水を使用することによって、成形及び乾燥後に高い引張強度を得ることができる。
【００２７】
Ｃ．前記繊維とセメントの混合比率として（１）１：０．２〜（４）１：０．５までの混合比率は、繊維が多く含まれるほど成形、乾燥、板状後の引張強度が次第に低下し、重量が軽くなり、建築内外装用の保温、断熱、遮音、ボードとして使用できる比率である。繊維が最も多く含まれた（１）１：０．２の場合も、繊維にセメント水が含まれていて火事時に燃え難い。
【００２８】
Ｄ．前記繊維とセメントの混合比率として（８）１：０．９〜（１９）１：２までの混合比率は、内外装用保温、断熱、遮音、防火ボード及び角材を製造できる比率である。
【００２９】
Ｅ．前記混合比率で各々混合して成形板に紙を敷いて成形し、機械的に圧力を加えた後に乾燥させる。
【００３０】
Ｆ．乾燥させた後、裁断して研削する。
【００３１】
Ｇ．板材は、横９０ｃｍ、縦１８０ｃｍ、高さ（厚さ）０．５ｃｍ〜１０ｃｍの大きさに製造することができ、板材の厚さが１ｃｍ以上である場合は、さらに広い板材を製造することができる。
【００３２】
８．草（草本植物）繊維と接着剤の混合比率及びボードの製造方法
Ａ．解繊機で解繊した後に乾燥させた繊維おｎ重量比（ｇ）９０％〜９５％：尿素樹脂接着剤または要素＆メラミン樹脂の重量比（ｇ）５％〜１０％の混合比率を用いる。
【００３３】
Ｂ．解繊機で解繊した長さ３〜５ｃｍの繊維が乾燥機のパイプラインにより成形機へ高速送風移動する際、パイプに付着されたノズルを介して接着剤を噴射、塗布する。この時、高圧の蒸気を噴射させて乱流を形成、繊維を回転させることによって均一な塗布を行うことができる。
【００３４】
Ｃ．製造厚さを決定して積層する。
【００３５】
Ｄ．１６０℃〜１８０℃の熱で２０〜３０秒間機械的圧力を加えて繊維ボードを製造する。
【００３６】
Ｅ．７０℃以下の室温に放置して乾燥させた後、裁断、研削する。
【００３７】
９．草（草本植物）繊維で紙を製造する方法
Ａ．解繊機で解繊した長さ３〜５ｃｍの繊維をアルカリ性溶液に浸して１〜２時間沸騰させて（アルカリ溶液が沸騰して容器の外に泡が溢れないような濃度を維持する）、繊維に残っているリグニン（Lig nin）、澱粉、糖分などの有機物を除去して繊維質を柔らかくする。
【００３８】
Ｂ．繊維に水をスプレーしながら細かく粉砕して紙の原料を作る。
【００３９】
Ｃ．繊維１０％：粘剤１５〜２０％：水７０〜７５％の比率で混合する。
【００４０】
Ｄ．ペースト状の繊維を水と均等に混合されるように一方向によく撹拌し、粘剤（ＰＡＭ：Ｐｏｌｙａｃｒｙｌａｍｉｄｅ、ＰＥＯ：Ｐｏｌｙｅｔｈｙｌｅｎｅ
Ｏｘｉｄｅなど）を加えて繊維全体が一定の濃度を維持するようにさらによく撹拌して均等に分散させる。
【００４１】
Ｅ．抄紙作業及び脱水、圧搾、乾燥を経て紙が完成される。
【００４２】
１０．草（草本植物）繊維を紡績する方法
Ａ．一定の太さを有する繊維を使用するために、草（草本植物）の幹を除去し、長い葉だけを分離して３〜５Ｃｍ長さに切って水で膨らませるか、又は水に浸して４０℃前後の温度で３〜７日間発酵させた後、解繊機に水９０％以上、草の葉１０％以下の比率で入れて０．５〜３分間動作させて解繊する。
【００４３】
Ｂ．解繊された繊維を水に浸漬してリグニンを除去し、繊維だけを分離する（リグニンは粉砕され、繊維の長さが長くなるので分離が容易である）。
【００４４】
Ｃ．繊維をアルカリ性溶液に浸して１０〜２０分間沸騰させて（アルカリ溶液が沸騰して容器の外に泡が溢れないような濃度を維持する）、繊維質を柔らかくする。
【００４５】
Ｄ．繊維を水ですすいで乾燥させる。
【００４６】
Ｅ．ブローイング（Browing）、カーディング（Carding）、ドローイング（Drawing）、ロービング（Roving）、スピニング（Spinning）工程により繊維を紡績する。
【００４７】
１１．草（草本植物）繊維保温材の製造方法
Ａ．解繊機で解繊した長さ３〜５ｃｍの繊維をアルカリ性溶液に浸して１〜５分間沸騰させる（アルカリ溶液が沸騰して容器の外に泡が溢れないような濃度を維持する）。
【００４８】
Ｂ．綺麗な水ですすぐ。
【００４９】
Ｃ．製造する保温材の厚さに応じて繊維の量を決定した後、水に濡れた状態で成形板に注いで機械的圧力を加える。
【００５０】
Ｄ．乾燥させた後に裁断する。
【産業上の利用可能性】
【００５１】
以上ように、本発明は、草（草本植物）を機械的に解繊した繊維と、他の材料とを混合して様々な用途で利用することができ、本発明の特徴は以下のとおりである。
【００５２】
１．解繊機の製造効果
Ａ．草（草本植物）を解繊して長さの長い繊維を簡単に得ることができる。
Ｂ．草（草本植物）の種類によって解繊時間に差があるが、所望の長さを決定して解繊することができる。
Ｃ．粉砕されたリグニン、澱粉、糖分などの有機物を、動物飼料として使用したり、発酵させてアルコールを製造したり、農作物の肥料として利用できる。
【００５３】
２．粘土ボードの効果
Ａ．熱伝導率が低くて夏と冬の外部空気を遮断し、熱効率を高くすることができ、室内温度調節が容易である。
Ｂ．粘土の比率を繊維より高くすると、初期防火、燃焼を遅延する防火ボードとして十分に機能することができる。
Ｃ．繊維、粘土の複合材料であって、他の材料に比べて保温、断熱、遮音、防火効果に優れている。
Ｄ．温度や湿度変化による伸縮変形が殆どなく、施工後のねじれや連結部分に隙間が発生することが殆どない。
Ｅ．刀や鋸で簡単に切断することができ、釘、ねじ、鋲釘（TACKER）を用いて簡単に装着することができる。
Ｆ．施工が容易で、工事期間を短縮することができ、自然素材を利用するので材料費を節減することができる。
Ｇ．石膏ボード、石綿、岩綿、ガラス繊維、発泡スチロールなどの代わりに使用することができ、廃棄するときも１００％自然還元処理が可能である。
【００５４】
３．セメントボードの効果
Ａ．繊維、セメントの複合材料であって、湿気に強く、防火効果に優れており、建築内外装材の木材合板や角木の代わりに半永久的使用が可能である。
Ｂ．グラインダーに石切り刃を取り付けて簡単に切断することができ、釘、ねじ、鋲釘（TACKER）を用いて簡単に装着することができる。
Ｃ．板材施工後、表面に防水、タイル、しっくい工事などの施工が可能である。
【００５５】
４．草（草本植物）繊維ボードの効果
所望の規格の様々な形態を有する繊維ボードや角木、曲線板材など、多用な形態に成形製造が可能であり、建築内装用ボードや角材、家具製造用ボード及び角材としても使用可能である。
【００５６】
５．草（草本植物）繊維で製造された紙の効果
自然の草（草本植物）を化学処理を施さずに機械的に簡単に解繊することで、繊維からリグニンを簡単に分離し、自然を損なうことなく紙を製造することができ、木材を使用しないので自然を保護することができる。
【００５７】
６．草（草本植物）繊維の紡績後の効果
自然の草（草本植物）を簡単に解繊して得られた植物性繊維を紡績することで、綿繊維の代用格として安価に大量生産することができる。
【００５８】
７．草（草本植物）繊維保温材の効果
ガラス繊維や発泡スチロールの代わりに使用可能であり、パイプのような屈曲部分にも使用でき、親環境的であり、保温、断熱、遮音効果に優れている。
【００５９】
本発明の好ましい実施形態について図示して説明してきたが、本発明の思想および範囲から逸脱することなく、様々な変更を行なうことができることは言うまでもない。また、上記の例は、特に断らないかぎり、本発明の明細書の細部内容に限定されず、請求の範囲の範囲内で広範囲に解釈することができる。よって、全ての修正及び補正は、請求の範囲内で行うべきであり、そのような条件及び範囲と同等のものは請求の範囲に含まれる。
【手続補正書】
【提出日】平成21年2月3日(2009.2.3)
【手続補正１】
【補正対象書類名】特許請求の範囲
【補正対象項目名】全文
【補正方法】変更
【補正の内容】
【特許請求の範囲】
【請求項１】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、草を適当な大きさ（使用長さ）に切り、その切った草を水に浸漬して膨張させ、草１０％以下、水９０％以上の比率で混合して投入して０．５〜３分間動作させると、所望の長さの繊維を得ることができる第１の解繊維方法。
【請求項２】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、草を適当な大きさ（使用長さ）に切り、その切った草を水に浸漬して約４０℃の温度で３〜７日間発酵させた後、草１０％以下、水９０％以上の比率で混合して投入して０．５〜３分間動作させると所望の長さの繊維を得ることができる第２の解繊方法。
【請求項３】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、適当な大きさ（３〜５ｃｍ）に切って水で膨張させるか、或いは水に浸漬して約４０℃の温度で３〜７日間発酵させた後、草１０％以下、水９０％以上の比率で混合して投入して、０．５〜３分間動作させて所望の長さに解繊した後に乾燥させて、体積を測定できる計量容器に圧力をかけて測定した、繊維と粘土の混合比率は、体積（Ｌ）比率として（１）１：０．２、（２）１：０．３、（３）１：０．４、（４）１：０．５、（５）１：０．６、（６）１：０．７、（７）１：０．８、（８）１：０．９、（９）１：１、（１０）１：１．１、（１１）１：１．２、（１２）１：１．３、（１３）１：１．４、（１４）１：１．５、（１５）１：１．６、（１６）１：１．７、（１７）１：１．８、（１８）１：１．９、（１９）１：２、（２０）１：２．１、（２１）１：２．２、（２２）１：２．３、（２３）１：２．４、（２４）１：２．５、（２５）１：２．６、（２６）１：２．７、（２７）１：２．８、（２８）１：２．９、（２９）１：３、（３０）１：３．１、（３１）１：３．２、（３２）１：３．３、（３３）１：３．４、（３４）１：３．５、（３５）１：３．６、（３６）１：３．７、（３７）１：３．８、（３８）１：３．９、（３９）１：４、（４０）１：４．１、（４１）１：４．２、（４２）１：４．３、（４３）１：４．４、（４４）１：４．５、（４５）１：４．６、（４６）１：４．７、（４７）１：４．８、（４８）１：４．９、（４９）１：５があり、混合を容易にするために総体積の２０％〜３０％の水を使用して、まず粘土と水を前記比率を中心に混合し、よく混合された粘土水をゆっくり撹拌しながら、乾燥した３〜５ｃｍ長さの繊維を前記４９の比率で少しずつ薄く伸ばして投入し、繊維同士が絡まないようにして混合して成形、板状、乾燥させた後、建築内装用の保温、断熱、遮音、防火ボード及び煉瓦、ブロックとして好適に使用できる引張強度を有する繊維、粘土、水を混合した４９の比率の成形用混合物。
【請求項４】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、適当な大きさ（３〜５ｃｍ）に切って水で膨張させるか、或いは水に浸漬して約４０℃の温度で３〜７日間発酵させた後、草１０％以下、水９０％以上の比率で混合して投入して、０．５〜３分間動作させて所望の長さに解繊した後に乾燥させて、体積を測定できる計量容器に圧力をかけて測定した、繊維と粘土の混合比率は、体積（Ｌ）比率として（１）１：０．２、（２）１：０．３、（３）１：０．４、（４）１：０．５、（５）１：０．６、（６）１：０．７、（７）１：０．８、（８）１：０．９、（９）１：１、（１０）１：１．１、（１１）１：１．２、（１２）１：１．３、（１３）１：１．４、（１４）１：１．５、（１５）１：１．６、（１６）１：１．７、（１７）１：１．８、（１８）１：１．９、（１９）１：２、（２０）１：２．１、（２１）１：２．２、（２２）１：２．３、（２３）１：２．４、（２４）１：２．５、（２５）１：２．６、（２６）１：２．７、（２７）１：２．８、（２８）１：２．９、（２９）１：３、（３０）１：３．１、（３１）１：３．２、（３２）１：３．３、（３３）１：３．４、（３４）１：３．５、（３５）１：３．６、（３６）１：３．７、（３７）１：３．８、（３８）１：３．９、（３９）１：４、（４０）１：４．１、（４１）１：４．２、（４２）１：４．３、（４３）１：４．４、（４４）１：４．５、（４５）１：４．６、（４６）１：４．７、（４７）１：４．８、（４８）１：４．９、（４９）１：５があり、混合を容易にするために総体積の２０％〜３０％の水を使用して、まず粘土と水を前記比率を中心に混合し、よく混合された粘土水をゆっくり撹拌しながら、乾燥した３〜５ｃｍ長さの繊維を前記４９の比率で少しずつ薄く伸ばして投入し、繊維同士が絡まないようにして混合して成形、板状、乾燥させた後、建築内装用の保温、断熱、遮音、防火ボード及び煉瓦、ブロックとして好適に使用できる引張強度を有する繊維、粘土、水を混合した４９の比率の成形用混合物の混合比率として（１）１：０．２〜（７）１：０．８の比率で成形、板状、圧縮、乾燥、裁断を行って製造される建築内装用保温、断熱、遮音ボード。
【請求項５】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、適当な大きさ（３〜５ｃｍ）に切って水で膨張させるか、或いは水に浸漬して約４０℃の温度で３〜７日間発酵させた後、草１０％以下、水９０％以上の比率で混合して投入して、０．５〜３分間動作させて所望の長さに解繊した後に乾燥させて、体積を測定できる計量容器に圧力をかけて測定した、繊維と粘土の混合比率は、体積（Ｌ）比率として（１）１：０．２、（２）１：０．３、（３）１：０．４、（４）１：０．５、（５）１：０．６、（６）１：０．７、（７）１：０．８、（８）１：０．９、（９）１：１、（１０）１：１．１、（１１）１：１．２、（１２）１：１．３、（１３）１：１．４、（１４）１：１．５、（１５）１：１．６、（１６）１：１．７、（１７）１：１．８、（１８）１：１．９、（１９）１：２、（２０）１：２．１、（２１）１：２．２、（２２）１：２．３、（２３）１：２．４、（２４）１：２．５、（２５）１：２．６、（２６）１：２．７、（２７）１：２．８、（２８）１：２．９、（２９）１：３、（３０）１：３．１、（３１）１：３．２、（３２）１：３．３、（３３）１：３．４、（３４）１：３．５、（３５）１：３．６、（３６）１：３．７、（３７）１：３．８、（３８）１：３．９、（３９）１：４、（４０）１：４．１、（４１）１：４．２、（４２）１：４．３、（４３）１：４．４、（４４）１：４．５、（４５）１：４．６、（４６）１：４．７、（４７）１：４．８、（４８）１：４．９、（４９）１：５があり、混合を容易にするために総体積の２０％〜３０％の水を使用して、まず粘土と水を前記比率を中心に混合し、よく混合された粘土水をゆっくり撹拌しながら、乾燥した３〜５ｃｍ長さの繊維を前記４９の比率で少しずつ薄く伸ばして投入し、繊維同士が絡まないようにして混合して、成形、板状、乾燥させた後、建築内装用の保温、断熱、遮音、防火ボード及び煉瓦、ブロックとして好適に使用できる引張強度を有する繊維、粘土、水を混合した４９の比率の成形用混合物の混合比率のとして（８）１：０．９〜（１１）１：１．２の比率で成形、板状、圧縮、乾燥、裁断、研削を行って製造される建築内装用保温、断熱、遮音、防火兼用ボード。
【請求項６】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、適当な大きさ（３〜５ｃｍ）に切って水で膨張させるか、或いは水に浸漬して約４０℃の温度で３〜７日間発酵させた後、草１０％以下、水９０％以上の比率で混合して投入して、０．５〜３分間動作させて所望の長さに解繊した後に乾燥させて、体積を測定できる計量容器に圧力をかけて測定した、繊維と粘土の混合比率は、体積（Ｌ）比率として（１）１：０．２、（２）１：０．３、（３）１：０．４、（４）１：０．５、（５）１：０．６、（６）１：０．７、（７）１：０．８、（８）１：０．９、（９）１：１、（１０）１：１．１、（１１）１：１．２、（１２）１：１．３、（１３）１：１．４、（１４）１：１．５、（１５）１：１．６、（１６）１：１．７、（１７）１：１．８、（１８）１：１．９、（１９）１：２、（２０）１：２．１、（２１）１：２．２、（２２）１：２．３、（２３）１：２．４、（２４）１：２．５、（２５）１：２．６、（２６）１：２．７、（２７）１：２．８、（２８）１：２．９、（２９）１：３、（３０）１：３．１、（３１）１：３．２、（３２）１：３．３、（３３）１：３．４、（３４）１：３．５、（３５）１：３．６、（３６）１：３．７、（３７）１：３．８、（３８）１：３．９、（３９）１：４、（４０）１：４．１、（４１）１：４．２、（４２）１：４．３、（４３）１：４．４、（４４）１：４．５、（４５）１：４．６、（４６）１：４．７、（４７）１：４．８、（４８）１：４．９、（４９）１：５があり、混合を容易にするために総体積の２０％〜３０％の水を使用して、まず粘土と水を前記比率を中心に混合し、よく混合された粘土水をゆっくり撹拌しながら、乾燥した３〜５ｃｍ長さの繊維を前記４９の比率で少しずつ薄く伸ばして投入し、繊維同士が絡まないようにして混合して、成形、板状、乾燥させた後、建築内装用の保温、断熱、遮音、防火ボード及び煉瓦、ブロックとして好適に使用できる引張強度を有する繊維、粘土、水を混合した４９の比率の成形用混合物の混合比率として（１２）１：１．３〜（４９）１：５の比率で成形、板状、圧縮、乾燥、裁断、研削を行って製造される建築内装用防火専用ボード。
【請求項７】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、適当な大きさ（３〜５ｃｍ）に切って水で膨張させるか、或いは水に浸漬して約４０℃の温度で３〜７日間発酵させた後、草１０％以下、水９０％以上の比率で混合して投入して、０．５〜３分間動作させて所望の長さに解繊した後に乾燥させて、体積を測定できる計量容器に圧力をかけて測定した、繊維と粘土の混合比率は、体積（Ｌ）比率として（１）１：０．２、（２）１：０．３、（３）１：０．４、（４）１：０．５、（５）１：０．６、（６）１：０．７、（７）１：０．８、（８）１：０．９、（９）１：１、（１０）１：１．１、（１１）１：１．２、（１２）１：１．３、（１３）１：１．４、（１４）１：１．５、（１５）１：１．６、（１６）１：１．７、（１７）１：１．８、（１８）１：１．９、（１９）１：２、（２０）１：２．１、（２１）１：２．２、（２２）１：２．３、（２３）１：２．４、（２４）１：２．５、（２５）１：２．６、（２６）１：２．７、（２７）１：２．８、（２８）１：２．９、（２９）１：３、（３０）１：３．１、（３１）１：３．２、（３２）１：３．３、（３３）１：３．４、（３４）１：３．５、（３５）１：３．６、（３６）１：３．７、（３７）１：３．８、（３８）１：３．９、（３９）１：４、（４０）１：４．１、（４１）１：４．２、（４２）１：４．３、（４３）１：４．４、（４４）１：４．５、（４５）１：４．６、（４６）１：４．７、（４７）１：４．８、（４８）１：４．９、（４９）１：５があり、混合を容易にするために総体積の２０％〜３０％の水を使用して、まず粘土と水を前記比率を中心に混合し、よく混合された粘土水をゆっくり撹拌しながら、乾燥した３〜５ｃｍ長さの繊維を前記４９の比率で少しずつ薄く伸ばして投入し、繊維同士が絡まないようにして混合して成形、板状、乾燥させた後、建築内装用の保温、断熱、遮音、防火ボード及び煉瓦、ブロックとして好適に使用できる引張強度を有する繊維、粘土、水を混合した４９の比率の成形用混合物の混合比率として（１）１：０．２〜（４９）１：５の比率で成形、圧縮、乾燥、裁断、研削を行って製造される建築内装用の保温、断熱、遮音、防火煉瓦。
【請求項８】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、適当な大きさ（３〜５ｃｍ）に切って水で膨張させるか、或いは水に浸漬して約４０℃の温度で３〜７日間発酵させた後、草１０％以下、水９０％以上の比率で混合して投入して、０．５〜３分間動作させて所望の長さに解繊した後に乾燥させて、体積を測定できる計量容器に圧力をかけて測定した、繊維と粘土の混合比率は、体積（Ｌ）比率として（１）１：０．２、（２）１：０．３、（３）１：０．４、（４）１：０．５、（５）１：０．６、（６）１：０．７、（７）１：０．８、（８）１：０．９、（９）１：１、（１０）１：１．１、（１１）１：１．２、（１２）１：１．３、（１３）１：１．４、（１４）１：１．５、（１５）１：１．６、（１６）１：１．７、（１７）１：１．８、（１８）１：１．９、（１９）１：２、（２０）１：２．１、（２１）１：２．２、（２２）１：２．３、（２３）１：２．４、（２４）１：２．５、（２５）１：２．６、（２６）１：２．７、（２７）１：２．８、（２８）１：２．９、（２９）１：３、（３０）１：３．１、（３１）１：３．２、（３２）１：３．３、（３３）１：３．４、（３４）１：３．５、（３５）１：３．６、（３６）１：３．７、（３７）１：３．８、（３８）１：３．９、（３９）１：４、（４０）１：４．１、（４１）１：４．２、（４２）１：４．３、（４３）１：４．４、（４４）１：４．５、（４５）１：４．６、（４６）１：４．７、（４７）１：４．８、（４８）１：４．９、（４９）１：５があり、繊維と粘土の混合比率として（８）１：０．９〜（４９）１：５の比率で、総体積の３０％〜４０％の比率の水を使用して、まず粘土と水を前記比率を中心に混合し、よく混合された粘土水をゆっくり撹拌しながら、乾燥した１〜２ｃｍ長さの繊維を少しずつ薄く伸ばして繊維同士が絡まないようにして混合した、建築内装用の保温、断熱、遮音、防火、しっくい工事（セメントモルタルの代用）用混合物。
【請求項９】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、適当な大きさ（３〜５ｃｍ）に切って水で膨張させるか、或いは水に浸漬して約４０℃の温度で３〜７日間発酵させた後、草１０％以下、水９０％以上の比率で混合して投入して、０．５〜３分間動作させて所望の長さに解繊した後に乾燥させて、体積を測定できる計量容器に圧力をかけて測定した、繊維とセメントの混合比率は、体積（Ｌ）比率として（１）１：０．２、（２）１：０．３、（３）１：０．４、（４）１：０．５、（５）１：０．６、（６）１：０．７、（７）１：０．８、（８）１：０．９、（９）１：１、（１０）１：１．１、（１１）１：１．２、（１２）１：１．３、（１３）１：１．４、（１４）１：１．５、（１５）１：１．６、（１６）１：１．７、（１７）１：１．８、（１８）１：１．９、（１９）１：２があり、総体積の２０％〜３０％の水を使用して成形、乾燥させた後、建築内外装用の保温、断熱、遮音、防火ボード及び角材として好適に使用できる引張強度を有する繊維、セメントの混合比率として（７）１：０．８〜（１９）１：２の比率で、まずセメントと水を前記比率を中心に混合し、よく混合されたセメント水をゆっくり撹拌しながら、乾燥した３〜５ｃｍ長さの繊維を前記比率で少しずつ伸ばして投入して、繊維同士が絡まないようにして混合し、成形、圧縮、乾燥、裁断、研削を行って製造される建築内外装用の防火ボード。
【請求項１０】
一般家庭用のミキサー（Mixer）の機能を応用、回転羽のブレードを鈍く（丸く）変形して、動作時に（高速回転１分あたり１万〜１万６０００回前後；回転羽の厚さ０．１〜０．５ｃｍ、回転羽の全長８ｃｍのものを使用する場合）、回転羽が草（草本植物）を切るのではなく叩くようにして、水中で繊維を分離させる原理を利用して製造されたものであって、回転羽の厚さ０．１〜０．５ｃｍは、１〜５ｃｍ長さの草を解繊するのに好適であり、回転羽の厚さ０．６〜５ｃｍは外被の固い草や、６〜２０ｃｍ長さの草を解繊するのに好適であり、回転羽の全長は８ｃｍ以上から草を解繊するのに好適であり、回転羽の全長を８ｃｍ以上の長さに製造する場合、基準回転速度の叩く力を基準にして回転速度を調節し、解繊する草の種類、解繊する草の長さ、解繊する草の量、回転羽の厚さ、モータ容量の限度に応じて使用長さを決定して製造される解繊機に、成長が終わった草を切って乾燥させてから、適当な大きさ（３〜５ｃｍ）に切って水で膨張させるか、或いは水に浸漬して約４０℃の温度で３〜７日間発酵させた後、草１０％以下、水９０％以上の比率で混合して投入して、０．５〜３分間動作させて所望の長さに解繊した後に乾燥させて、体積を測定できる計量容器に圧力をかけて測定した、繊維とセメントの混合比率は、体積（Ｌ）比率として（１）１：０．２、（２）１：０．３、（３）１：０．４、（４）１：０．５、（５）１：０．６、（６）１：０．７、（７）１：０．８、（８）１：０．９、（９）１：１、（１０）１：１．１、（１１）１：１．２、（１２）１：１．３、（１３）１：１．４、（１４）１：１．５、（１５）１：１．６、（１６）１：１．７、（１７）１：１．８、（１８）１：１．９、（１９）１：２があり、総体積の２０％〜３０％の水を使用して、成形、乾燥させた後、建築内外装用の保温、断熱、遮音、防火ボード及び角材として好適に使用できる引張強度を有する繊維、セメントの混合比率として（７）１：０．８〜（１９）１：２の比率で、まずセメントと水を前記比率を中心に混合し、よく混合されたセメント水をゆっくり撹拌しながら、乾燥した３〜５ｃｍ長さの繊維を前記比率で少しずつ伸ばして投入して、繊維同士が絡まないようにして混合し、成形、圧縮、乾燥、裁断、研削を行って製造される建築内外装用の防火角材。
【国際調査報告】
2009530505.tif 000002
2009530505.tif 000003
2009530505.tif 000004